МЕТАЛЛОРГАНИЧЕСКИЕ СКЕЛЕТНЫЕ МАТЕРИАЛЫ НА ОСНОВЕ 2,5-ФУРАНДИКАРБОНОВОЙ ИЛИ 2,5-ТИОФЕН ДИКАРБОНОВОЙ КИСЛОТЫ

1. Пористый металлорганический скелетный материал, содержащий по меньшей мере одно по меньшей мере двухкоординационное органическое соединение, координационно соединенное по меньшей мере с одним ионом металла и являющееся производным 2,5-фурандикарбоновой или 2,5-тиофендикарбоновой кислоты, причем по меньшей мере один ион металла является ионом металла, выбранного из группы, включающей алюминий, магний и цинк.
2. Формованное изделие, содержащее скелетный материал по п.1.
3. Способ получения скелетного материала по п.1, который включает следующие стадии:
(a) превращение реакционной смеси, содержащей по меньшей мере один ион металла соответствующей соли металла, 2,5-фурандикарбоновую кислоту, соответственно 2,5-тиофендикарбоновую кислоту, и растворитель, реализуемое в температурном диапазоне от 100 до 150°С в течение по меньшей мере трех часов, и
(b) выделение выпавшего в осадок твердого вещества.
4. Способ по п.3, отличающийся тем,что начальная концентрация соли металла в реакционной смеси составляет от 0,05 до 0,8 моль/л.
5. Способ по п.3 или 4, отличающийся тем, что отношение начальной: количества 2,5-фурандикарбоновой кислоты, соответственно 2,5 тиофендикарбоновой кислоты, к начальному количеству используемой солиметалла в пересчете на металл составляет от 0,5:1 до 2:1.
6. Способ по п.3 или 4, отличающийся тем, что растворитель содержит N,N диметилформамид.
7. Применение скелетного материала по п.1 или формованного изделия по п.2 для аккумуляции газа.
8. Применение по п.7, отличающееся тем,что газом является водород.
9. Применение скелетного материала по п.1 или формованного изделия по п.2 для выделения газа из газовой смеси.